(57)【要約】【課題】  コンテナの内張材の耐用年数を長くする。【解決手段】  保冷用トラック１のボディ（コンテナ）３を、金属製の外壁部（ハウジング）３１と、この外壁部３１の内面全体に設けられた断熱材３２と、この断熱材３２の内面全体にわたって設けられた内張材３３とから構成する。内張材３３は、ＡＢＳ樹脂（アクリロニトリルーブタジエンースチレン樹脂）、ＨＩＰＥ樹脂（ハイデンポリエチレン樹脂）又はＰＰ樹脂（ポリプロピレン樹脂）を発泡させてなる板材によって構成する。【選択図】図３
2009012827.tif 000002
【特許請求の範囲】
【請求項１】
ハウジングと、このハウジングの内面に設けられた断熱材と、この断熱材の内面に設けられた内張材とを備えた輸送用コンテナにおいて、
上記内張材としてＡＢＳ樹脂（アクリロニトリルーブタジエンースチレン樹脂）を発泡させてなる板材を用いたことを特徴とする輸送用コンテナ。
【請求項２】
上記ＡＢＳ樹脂の発泡倍率を１．２〜３．５倍にしたことを特徴とする請求項１に記載の輸送用コンテナ。
【請求項３】
ハウジングと、このハウジングの内面に設けられた断熱材と、この断熱材の内面に設けられた内張材とを備えた輸送用コンテナにおいて、
上記内張材としてＨＩＰＥ樹脂（ハイデンポリエチレン樹脂＝高密度ポリエチレン樹脂）を発泡させてなる板材を用いたことを特徴とする輸送用コンテナ。
【請求項４】
上記ＨＩＰＥ樹脂の発泡倍率を１．２〜３．５倍にしたことを特徴とする請求項３に記載の輸送用コンテナ。
【請求項５】
ハウジングと、このハウジングの内面に設けられた断熱材と、この断熱材の内面に設けられた内張材とを備えた輸送用コンテナにおいて、
上記内張材としてＰＰ樹脂（ポリプロピレン樹脂）を発泡させてなる板材を用いたことを特徴とする輸送用コンテナ。
【請求項６】
上記ＰＰ樹脂の発泡倍率を１．２〜３．５倍にしたことを特徴とする請求項５に記載の輸送用コンテナ。
【発明の詳細な説明】
【技術分野】
【０００１】
この発明は、輸送用コンテナに関する。この発明において輸送用コンテナとは、例えば貨車やトラック等に積載される独立した形態のコンテナのみならず、保冷車のボディのように、トラック等のシャシに固定状態で設けられたボディの形態ものをも含む。
【背景技術】
【０００２】
一般に、保冷車のボディ（コンテナ）は、鉄又はアルミニウム等の金属からなるハウジングと、このハウジングの内面全体にわたって設けられた断熱材と、この断熱材の内面全体にわたって設けられた内張材とから構成されている。内張材は、ボディの内部の美観を向上させるとともに、ボディの内部に収容された物品及び断熱材を保護するためのものであり、従来はベニヤ板によって構成されていた。
【０００３】
ベニヤ板は、内張材として再利用することができない。このため、従来の保冷車のボディを大量に生産すると、木材資源の枯渇を招き、ひいては環境破壊を招くという問題があった。
【０００４】
そこで、この出願の出願人は、下記特許文献１に記載されているように、内張材としてポリスチレン樹脂を発泡させてなる板材を用いた。ポリスチレン樹脂からなる内張材は、廃棄することなく、内張材として再利用することができる。したがって、環境破壊を防止することができる。
【０００５】
【特許文献１】特開２００４−２２４３９４号公報
【発明の開示】
【発明が解決しようとする課題】
【０００６】
しかしながら、ポリスチレン樹脂からなる内張材は、耐寒性が低いため、保冷車に用いた場合には耐用年数が短いとい問題があった。また、強度が低く、摩擦抵抗が大きいため、搬送すべき物品が内張材に衝突したり擦過したりすると、簡単に傷が付いてしまい、この点からも耐用年数の低下を招くという問題があった。
【課題を解決するための手段】
【０００７】
上記の問題を解決するために、第１の発明は、ハウジングと、このハウジングの内面に設けられた断熱材と、この断熱材の内面に設けられた内張材とを備えた輸送用コンテナにおいて、上記内張材としてＡＢＳ樹脂（アクリロニトリルーブタジエンースチレン樹脂）を発泡させてなる板材を用いたことを特徴としている。この場合、上記ＡＢＳ樹脂の発泡倍率を１．２〜３．５倍にすることが望ましい。
上記の問題を解決するために、第２の発明は、ハウジングと、このハウジングの内面に設けられた断熱材と、この断熱材の内面に設けられた内張材とを備えた輸送用コンテナにおいて、上記内張材としてＨＩＰＥ樹脂（ハイデンポリエチレン樹脂＝高密度ポリエチレン樹脂）を発泡させてなる板材を用いたことを特徴としている。この場合、上記ＨＩＰＥ樹脂の発泡倍率を１．２〜３．５倍にすることが望ましい。
上記の問題を解決するために、第３の発明は、ハウジングと、このハウジングの内面に設けられた断熱材と、この断熱材の内面に設けられた内張材とを備えた輸送用コンテナにおいて、上記内張材としてＰＰ樹脂（ポリプロピレン樹脂）を発泡させてなる板材を用いたことを特徴としている。この場合、上記ＰＰ樹脂の発泡倍率を１．２〜３．５倍にすることが望ましい。
【発明の効果】
【０００８】
上記特徴構成を有する第１、第２又第３の発明によれば、ＡＢＳ樹脂、ＨＩＰＥ樹脂又はＰＰ樹脂を発泡させてなる板材が、ポリスチレン樹脂を発泡させてなる板材に比して耐寒性が大幅に高い。したがって、輸送用コンテナの耐用年数を長くすることができる。しかも、この発明に係る板材からなる内張材は、強度が高い上、摩擦抵抗が小さいので、搬送すべき物品が内張材に衝突したり、擦過したとしても、簡単に傷が付くことがない。したがって、コンテナの耐用年数をより一層長くすることができる。
【発明を実施するための最良の形態】
【０００９】
以下、この発明を実施するための最良の形態を、図面を参照して説明する。
図１〜図３は、この発明の一実施の形態を示す。この実施の形態は、この発明を保冷用トラックのボディに適用したものである。保冷用トラック１のシャシ２には、搬送すべき物品を冷凍状態で収容するためのボディ（コンテナ）３が設けられている。ボディ３は、長手方向を前後方向に向けて配置された断面四角形の箱状をなす本体部３Ａと、この本体部３Ａの後端開口部を開閉する一対の扉３Ｂ，３Ｂとを有している。
【００１０】
本体部３Ａは、図３に示すように、三層構造をなしており、外側から内側へ向かって順次配置された外壁部（ハウジング）３１、断熱材３２及び内張材３３によって構成されている。
【００１１】
外壁部３１は、鉄、アルミニウム等の金属板からなるものであり、前後方向に長い断面四角形の箱状に形成されている。外壁部３１の後端部は、物品を出し入れするために開口している。外壁部３１は、シャシ２の上面部に載置固定されている。
【００１２】
断熱材３２は、例えば発泡スチロール等の発泡材から構成されている。勿論、発泡材以外のものを用いてもよいが、いずれの場合にも断熱材３２は、平板状に形成されている。そして、多数の断熱材３２が外壁部３１の内面全体にわたって取り付けられている。したがって、断熱材３２は、全体としては外壁部３１と同様に後端が開放された断面四角形の箱状になっている。断熱材３２は、可能であるならば、外形状が外壁部３１の内形状と同一である箱体として全体を一体に形成してもよい。
【００１３】
内張材３３は、ＡＢＳ樹脂（アクリロニトリルーブタジエンースチレン樹脂）を発泡成形してなるものであり、平板状に形成されている。そして、多数の内張材３２が断熱材３２の内面全体にわたって取り付けられている。したがって、内張材３３も、全体としては後端が開口した断面四角形の箱状に構成されている。各内張材３３の厚さは、均一にしてもよいが、必要とされる強度及び断熱効果を考慮し、配置される箇所に応じて変えてもよい。例えば、下部に配置されて床部として使用される内張材３３の厚さを厚くし、側壁部内面又は天井内面を構成する各内張材の厚さは薄くしてもよい。内張材３３は、可能であるならば、外形状が断熱材３２全体によって構成される箱体の内形状と同一である箱体として全体を一体に形成してもよい。
【００１４】
内張材３３を構成するＡＢＳ樹脂の発泡体の発泡倍率（ＡＢＳ樹脂の発泡体全体に対する容積比。つまり、発泡体全体の容積／ＡＢＳ樹脂の容積）は、１．２〜３．５倍にするのが望ましい。これは、ＡＢＳの発泡倍率を１．２〜３．５倍にすると、内張材３３の強度をベニヤ板の強度とほぼ同一にすることができるからである。逆に、発泡倍率を１．２倍以下にすると、内張材３３の硬度が過度に高くなってしまい、ボディ３内に収容された物品の保護作用を期待することができなくなってしまうとともに、内張材３３の断熱効果が小さくなってしまう。一方、発泡倍率を３．５倍以上にすると、高い断熱効果が得られるものの、内張材３３の強度が低くなってしまい、内張材３３、特に床材として用いられる内張材３３が早期に破損し、その耐用年数が短くなってしまうからである。
【００１５】
扉３Ｂは、全体が平板状をなしている点において箱状をなす本体部３Ａと異なっているが、断面構造は本体部３Ａと同様である。すなわち、扉３Ｂも、外壁部、断熱材及び内張材によって構成されている。扉３Ｂの外壁部、断熱材及び内張材は、本体部３Ａの外壁部３１、断熱材３２及び内張材３３とほぼ同一に構成されている。そこで、扉３Ｂの外壁部、断熱材及び内張材については、その説明を省略する。なお、一対の扉３Ｂ、３Ｂは、本体部３Ａの後端開口部の左右両側部に水平方向へ開閉回動可能に取り付けられている。
【００１６】
上記構成のボディ３においては、本体部３Ａの内張材３３及び扉３Ｂの内張材としてＡＢＳ樹脂を発泡させてなる板材が用いられているので、木材を必要としない。しかも、ＡＢＳ樹脂は、内張材３３として再利用可能である。したがって、木材資源を枯渇させたり、廃棄物によって自然環境を悪化させたりすることを防止することができる。
【００１７】
また、ＡＢＳ樹脂を発泡させてなる内張材３３は、ポリスチレン樹脂を発泡させてなる内張材に比して、耐寒性が高い。したがって、ボディ３の耐用年数を長くすることができる。しかも、内張材３３は、ポリスチレン樹脂からなる内張材に比して強度が高いのみならず、摩擦抵抗が小さいので、ボディ３内に収容すべき物品が内張材３３に衝突したり、擦過したりしたとしても、それによって傷つけられたり、破損したりすることが少ない。よって、ボディ３の耐用年数をより一層長くすることができる。
【００１８】
上記のような効果は、ＡＢＳ樹脂からなる内張材３３に代えて、ＨＩＰＥ樹脂又はＰＰ樹脂を発泡させてなる内張材を用いて得られる。ＨＩＰＥ樹脂又はＰＰ樹脂を用いる場合にも、その発泡倍率を１．２〜３．５倍にするのが望ましい。これは、ＡＢＳ樹脂の発泡倍率を１．２〜３．５倍にすることと同様の理由によるものである。なお、内張材３３に代えてＨＩＰＥ樹脂又はＰＰ樹脂からなる内張材を用いる場合、ボディの構造は、ＡＢＳ樹脂がからなる内張材が用いられたボディ１と同様である。
【実験例】
【００１９】
次に、この発明の上記効果を確認するために行った実験例を説明する。第１の実験例では、内張材がポリスチレン樹脂、ＡＢＳ樹脂、ＨＩＰＥ樹脂、ＰＰ樹脂でそれぞれ構成された試験用の第１〜第４の保冷トラックを用意した。勿論、第１〜第４の試験トラックは、内張材の材質が異なる点を除き、同一に構成されている。第１〜第４の試験トラックについては、それぞれ１０台づつ用意した。そして、各第１〜第４のトラックをほぼ同様な環境下で使用したところ、内張材の平均寿命が、ポリスチレン樹脂が用いられた第１試験トラックではほぼ５年であった。これに対し、この発明に係る内張材が用いられた第２、第３、第４試験トラックでは、内張材の平均寿命が１０年〜１２年であり、従来のものに比して平均寿命が２倍以上になった。
【００２０】
また、第２の試験例は、この発明に係る第１試験片と比較対象たる従来の第２試験片とのシャルピー衝撃試験を行ったものである。第１試験片は、ＡＢＳ樹脂を１．５倍に発泡してなるものであり、長さ、幅及び厚さがそれぞれ８０ｍｍ、１０ｍｍ及び５ｍｍに設定されている。一方、第２試験片は、ＰＳ樹脂を２．３倍に発泡してなるものであり、長さ、幅及び厚さがそれぞれ８０ｍｍ、１０ｍｍ及び５．５ｍｍに設定されている。そして、各試験片につき、試験片の流れ方向（圧延方向）及びこれと直交する方向（幅方向）のシャルピー衝撃値（ＫＪ／ｍ２）を常温（２５°Ｃ）及び零下４０°Ｃでそれぞれ測定した。その結果は次のとおりである。なお、測定結果は、各試験片１０個の平均値である。
第１試験片の常温での衝撃値は、流れ方向が９．７であり、幅方向が６．１であった。また、第１試験片の零下４０°Ｃでの衝撃値は、流れ方向が８．５であり、幅方向が５．５であった。したがって、零下４０°Ｃ時の常温時に対する強度低下割合は、１０〜１３％程度である。
一方、第２試験片の常温での衝撃値は、流れ方向が２．１であり、幅方向が１，９であった。また、第２試験片の零下４０°Ｃでの衝撃値は、流れ方向が０．９であり、幅方向が０．８であった。したがって、零下４０°Ｃ時の常温時に対する強度低下割合は、５０％以上である。
このように、この発明に係る試験片は、従来の試験片に比して、常温時及び零下４０°Ｃ時の強度が数倍優れている。また、常温時から零下４０°Ｃにしたときの強度低下が従来の試験片の強度低下の１／４〜１／５である。よって、この発明によれば、輸送用コンテナの強度及び耐寒性を従来のものに比して大幅に向上させることができ、それによって耐用年数を大幅に長くすることができる。
【図面の簡単な説明】
【００２１】
【図１】この発明に係るボディ（コンテナ）を有する保冷用トラックの一実施の形態を示す側面図である。
【図２】同トラックを後方から見た図である。
【図３】図１のＸ−Ｘ線に沿う拡大断面図である。
【符号の説明】
【００２２】
３  ボディ（コンテナ）
３Ａ  本体部
３Ｂ  扉
３１  外壁部（ハウジング）
３２  断熱材
３３  内張材
【図１】
2009012827.tif 000003
【図２】
2009012827.tif 000004
【図３】
2009012827.tif 000005